(57)【要約】【課題】補修材がコンクリート面に付着しても、補修材の液状成分によりコンクリート面に染みが生じるのを有効に抑制できるコンクリート用マスキング剤を提供する。【解決手段】コンクリート壁１０の壁面１１に塗着するコンクリート用マスキング剤であって、壁面１１を有する表層部１２に塗着および含浸したとき改質層１３を形成する酸を含有し、そこに壁面１１を補修するための補修材１５が付着した場合に、その補修材１５の改質層１３への浸透を抑制して、コンクリート面における濡れ色の染みの発生を抑制する。【選択図】図１
2019034861.tif 000002
【特許請求の範囲】
【請求項１】
コンクリート面に塗着するコンクリート用マスキング剤であって、
前記コンクリート面を有する表層部に塗着および含浸したとき改質層を形成する酸を含有し、該改質層に前記コンクリート面を補修するための補修材が付着した場合に、該補修材の前記改質層への浸透を抑制することを特徴とするコンクリート用マスキング剤。
【請求項２】
質量％濃度が１０％ないし７０％の有機酸を含有することを特徴とする請求項１に記載のコンクリート用マスキング剤。
【請求項３】
前記有機酸がキレート効果を有することを特徴とする請求項２に記載のコンクリート用マスキング剤。
【請求項４】
前記有機酸が、クエン酸、酒石酸、リンゴ酸および乳酸のうちいずれかであることを特徴とする請求項３に記載のコンクリート用マスキング剤。
【請求項５】
前記補修材は、エポキシ樹脂またはアクリル樹脂を主成分とする接着剤であることを特徴とする請求項１ないし４のいずれか１項に記載のコンクリート用マスキング剤。
【請求項６】
主として樹脂系接着剤により構成され、コンクリート面を有するコンクリート壁の補修対象部位に補修材を注入して前記コンクリート面を補修する壁面補修方法であって、
前記コンクリート壁の前記補修対象部位に前記補修材を注入するのに先立って、
前記コンクリート面を有する表層部に含浸させるよう前記コンクリート面の特定領域にコンクリート用マスキング剤を塗着させて改質層を形成しておき、
前記改質層が形成された前記コンクリート面の特定領域に前記補修材が付着した場合に、該補修材の前記改質層への浸透を抑制することを特徴とする壁面補修方法。
【請求項７】
前記改質層が形成された前記コンクリート面の特定領域に前記補修材が付着した場合に、該付着した時点から３０分ないし２４時間の間に、前記補修材を前記コンクリート面の特定領域から拭き取り除去することを特徴とする請求項６に記載の壁面補修方法。
【発明の詳細な説明】
【技術分野】
【０００１】
本発明は、コンクリート用マスキング剤および壁面補修方法に関し、特にコンクリート面に塗着されるコンクリート用マスキング剤およびそれを用いる壁面補修方法に関する。
【背景技術】
【０００２】
コンクリート面（モルタル面も含む）のひび割れ等を補修する場合、蓋材を施工した補修箇所の内方に接着樹脂やシール材やモルタル樹脂といった補修材組成物を注入し、ひび割れ等の生じたコンクリートに一体化させることで、コンクリートの耐力を復元させる作業が一般に行われている。
【０００３】
そのような補修作業手法では、補修材組成物が補修箇所近傍のコンクリート面に染み出して美観が損なわれるのを抑制することが望ましい。
【０００４】
そこで、従来、亀裂補修箇所のコンクリート面上に蓋材および注入治具固定用の座金を接着配置し、その座金により固定された注入治具から接着剤である補修材組成物を注入して亀裂を補修するという補修作業に先立って、座金用速硬化型接着剤の液状成分等がコンクリート下地の表面に浸透して染みとして残らないよう、前述の蓋材および座金を接着固定する前の補修箇所にデンプン系水溶性高分子組成物を塗布して下地処理するものが知られている（例えば、特許文献１参照）。
【先行技術文献】
【特許文献】
【０００５】
【特許文献１】特許第４０４４３４６号公報
【発明の概要】
【発明が解決しようとする課題】
【０００６】
しかしながら、従来のコンクリート用マスキング剤および壁面補修方法にあっては、ひび割れ等の補修作業中に補修材が注入口近傍のコンクリート面に付着してしまうことがあり、その場合、補修材がコンクリート面に浸透し、その浸透部分のコンクリート面が濡れ色の染みになってしまうという問題が生じていた。
【０００７】
また、そのコンクリート面の染みは、溶剤で洗浄しても容易に消すことができず、コンクリート面の美観を損ねてしまうという問題があった。
【０００８】
本発明は、上述のような従来の課題を解決すべくなされたものであり、補修材がコンクリート面に付着しても、補修材によりコンクリート面に濡れ色の染みが生じるのを有効に抑制することができるようにすることを目的とする。
【課題を解決するための手段】
【０００９】
本願の発明者は、コンクリート面に塗着することでその近傍の表層部を緻密化し得るようなマスキング剤を提供することで、補修材がコンクリート面に付着しても表層部に浸透するのを抑制することができるとの着想から、本発明に到達した。
【００１０】
すなわち、本発明に係るコンクリート用マスキング剤は、上記目的達成のため、コンクリート面に塗着するコンクリート用マスキング剤であって、前記コンクリート面を有する表層部に塗着および含浸したとき改質層を形成する酸を含有し、該改質層に前記コンクリート面を補修するための補修材が付着した場合に、該補修材の前記改質層への浸透を抑制することを特徴とするものである。
【００１１】
コンクリート面における補修剤に起因する濡れ色の染みの発生が有効に抑制されるメカニズムとしては、コンクリート面にマスキング剤が塗着してその多孔の表層部に含浸すると、その含浸領域の表層部に緻密化された改質層が形成されることにより、補修材が改質層内に浸透することが抑制されるためと推測される。
【００１２】
本発明のコンクリート用マスキング剤は、質量％濃度が１０％ないし７０％の酸を含有する構成とすることができ、好ましくは、溶質の濃度が２０％ないし７０％であり、更に好ましくは、４０％ないし７０％である。ちなみに、溶質の割合上限値を７０％としたのは、夏場での最高飽和濃度を想定したものであり、３０℃の水に対するクエン酸の飽和濃度は６７．７％である。前記酸は、カルシウム成分を分離するキレート効果を有する酸であることが好ましく、さらに好ましくは、クエン酸、酒石酸、リンゴ酸および乳酸のうちいずれかであるものとする。
【００１３】
また、本発明においては、前記補修材は、エポキシ樹脂またはアクリル樹脂を主成分とする接着剤である構成が好ましいが、補修材は、特にこれらの樹脂に限定されるものではなく、エポキシエマルション、変性アクリル樹脂、アクリルエマルション、アクリル酸エステル過酸化物、モルタル樹脂、ポリマーセメント、亜硝酸リチウム含有モルタル、ケイ酸ナトリウム系リチウム、水ガラス、シリカゾル、高炉スラグ系懸濁液、ポリウレタン樹脂、ポリウレタン系シール材、シリコーン系シール材、変性シリコーン系シール材などであってもよい。
【００１４】
一方、本発明に係る壁面補修方法は、主として樹脂系接着剤により構成され、コンクリート面を有するコンクリート壁の補修対象部位に補修材を注入して前記コンクリート面を補修する壁面補修方法であって、前記コンクリート壁の前記補修対象部位に前記補修材を注入するのに先立って、前記コンクリート面を有する表層部に含浸させるよう前記コンクリート面の特定領域にコンクリート用マスキング剤を塗着させて改質層を形成しておき、前記改質層が形成された前記コンクリート面の特定領域に前記補修材が付着した場合に、該補修材の前記改質層への浸透を抑制することを特徴とするものである。
【００１５】
本発明の壁面補修方法でコンクリート面における濡れ色の染みの発生が有効に抑制されるメカニズムとしては、マスキング剤をコンクリート面に塗着させてその表層部の含浸領域に含浸させると、その表層部に緻密化された改質層が形成されることにより、その改質層に壁面補修用の補修材が付着したとしても、補修材が改質層内に浸透することが抑制されるためと推測される。
【００１６】
本発明の壁面補修方法においては、前記改質層が形成された前記コンクリート面の特定領域に前記補修材が付着した場合に、該付着した時点から３０分ないし２４時間の間に、前記補修材を前記コンクリート面の特定領域から拭き取り除去するようにしてもよい。ちなみに、該付着した時間から３０分ないし２４時間と想定したのは、補修材の可使時間（通常、基剤と硬化剤の混練後における充填作業可能な時間範囲）は、３０分から２４時間のものが多いからである。
【発明の効果】
【００１７】
本発明によれば、補修材がコンクリート面に付着しても、補修材によりコンクリート面に染みが生じるのを有効に抑制することができるコンクリート用マスキング剤および壁面補修方法を提供することができる。
【図面の簡単な説明】
【００１８】
【図１】（ａ）は本発明の一実施形態に係るコンクリート用マスキング剤をコンクリート壁の表層部に塗布するマスキング工程の説明図であり、（ｂ）はコンクリート用マスキング剤の含浸領域上に蓋材および注入口形成用の速硬化型接着剤を配置した注入準備工程の説明図である。
【図２】図１（ｂ）の矢印II方向の矢視図である。
【図３】（ａ）は、図２のIII−III矢視断面図で、本発明の一実施形態に係るコンクリート用マスキング剤をコンクリート壁の表層部に含浸させ、その含浸領域上に蓋材および注入口形成用の速硬化型接着剤を配置した状態を示しており、（ｂ）は、速硬化型接着剤の上部から補修材の注入治具を配置した状態の説明図である。
【図４】本発明の一実施形態に係るコンクリート用マスキング剤および壁面補修方法の複数の実施例の評価結果を複数の比較例のそれと比較して示す表である。
【発明を実施するための形態】
【００１９】
以下、本発明を実施するための形態について、図面を参照しつつ説明する。
【００２０】
図１ないし図３は、本発明の一実施形態に係るコンクリート用マスキング剤および一実施形態に係る壁面補修方法の概略手順を示している。
【００２１】
まず、構成について説明する。
【００２２】
図１（ａ）および図２に示すように、本実施形態のコンクリート用マスキング剤Ｌｐは、コンクリート壁１０の壁面１１（コンクリート面）の補修用のプライマー（一部領域のみのプライマーであってもよい）としても使用可能な、壁面１１に刷毛Ｂでの刷毛塗り等により塗布（塗着；吹き付け、ローラ、ヘラ等による塗着でもよい）される液剤であり、コンクリート壁１０の壁面１１を有する多孔質の表層部１２内に含浸され得る所定粘度を有している。なお、以下の説明においてはコンクリート用マスキング剤Ｌｐを単にマスキング剤Ｌｐという。
【００２３】
ここにいうコンクリート壁１０の壁面１１の補修とは、例えば壁面１１のひび割れＣ（補修対象箇所；欠損部でもよい）内に壁面補修用の補修材１５を充填することで、ひび割れＣを埋め戻すとともに壁面１１を修復するものであり、その補修材１５は、エポキシ樹脂またはアクリル樹脂を主成分とする粘稠性を有する接着剤やそれを含む樹脂モルタルなどの態様を有している。ここでのコンクリート壁１０は、図中左右方向に広がる壁面１１を有するが、鉛直方向の壁面１１であってもよいことは勿論である。
【００２４】
マスキング剤Ｌｐは、質量％濃度が１０％ないし７０％の酸、例えばクエン酸、酒石酸、リンゴ酸、乳酸等といった有機酸を含有する溶液の形態を有しており、その溶媒は、乾燥性を高めるために水とアルコールの混合溶媒となっている。アルコール類としては、エタノール、メタノール、１−プロパノール、イソプロピルアルコールなどの一般的なアルコール類および変性アルコール類を1つもしくは複数用いてもよい。
【００２５】
このマスキング剤Ｌｐの酸濃度は、マスキング剤Ｌｐがコンクリート壁１０の表層部１２内に含浸されたとき、その含浸領域Ｚｉ（図２参照）内に非含浸領域Ｚｄよりも緻密化させた改質層１３を形成し得る範囲内で、酸の種類、酸の濃度、水と１つもしくは複数のアルコール混合比、補修材の種類およびプライマーとしてのマスキング剤Ｌｐの乾燥時間等に応じて、好適な濃度値に設定されている。
【００２６】
マスキング剤Ｌｐの乾燥時間は、例えば３０分以上かつ２４時間以下となる所定時間であるが、２４時間以上の所定時間であってもよい。
【００２７】
この場合、コンクリート壁１０の表層部１２内の多数の細孔にマスキング剤Ｌｐに含まれていた水分等が残存している状態下で、あるいは、乾燥途中（水分の残存量が低下した状態下）で、図２、図３（ａ）および図３（ｂ）に示すように、壁面補修用の補修材１５をひび割れ内や欠損部内に注入する際に蓋材となる蓋状シール材２１（シールテープでもよい）および注入口設定のための速硬化性接着剤２２が、コンクリート壁１０の壁面１１上にそのひび割れＣに沿って接着される。
【００２８】
よって、コンクリート壁１０の壁面１１に対する蓋状シール材２１および速硬化性接着剤２２の接着速度が、その接着時におけるマスキング剤Ｌｐの乾燥度合いおよびその接着後の乾燥時間に応じて適度に調整されることとなる。
【００２９】
また、多数の細孔を有する多孔質の表層部１２の含浸領域Ｚｉ（図２参照）内に含浸したマスキング剤Ｌｐが乾燥する乾燥時間中、表層部１２の含浸領域Ｚｉにおいては多孔質の表層部１２の多数の細孔が閉塞される傾向で、その含浸領域Ｚｉが所定酸濃度のマスキング剤Ｌｐにより非含浸領域Ｚｄよりも緻密化した改質層１３に浅く改質される。また、細孔内に入ったマスキング剤Ｌｐは、中和され、乾燥時間の経過に伴ってその残存量が徐々に減少する。
【００３０】
この乾燥時間中において、多孔質の表層部１２の多数の細孔内に滲入したマスキング剤Ｌｐおよびそれにより緻密化された改質層１３は、補修材１５が表層部１２内に滲み込むのを抑制する機能を発揮し得る。
【００３１】
したがって、表層部１２の含浸領域Ｚｉの一部に補修材１５を誤って付着させてしまった場合でも、その補修材１５の改質層１３への浸透を抑制して、コンクリート壁１０の壁面１１における濡れ色の染みの発生が抑制されることになる。
【００３２】
次に、上述のようなマスキング剤Ｌｐを用いる本発明の壁面補修方法の一実施形態について説明する。
【００３３】
本実施形態の壁面補修方法は、補修材１５が主として樹脂系接着剤により構成され、壁面１１を有するコンクリート壁１０の補修対象部位１４に補修材１５を注入してコンクリート壁１０の壁面１１を補修するものである。
【００３４】
本実施形態の壁面補修方法においては、コンクリート壁１０の補修対象部位１４に補修材１５を注入するのに先立って、図１（ａ）に示すように、コンクリート壁１０の壁面１１を有する表層部１２に含浸させるよう、その含浸領域Ｚｉ（コンクリート面の特定領域）にマスキング剤Ｌｐを塗着させて、その含浸領域Ｚｉに他領域である非含浸領域Ｚｄより緻密化された改質層１３を形成しておく。
【００３５】
次いで、図１（ｂ）、図２および図３（ａ）に示すように、コンクリート壁１０のひび割れＣに沿って、蓋状シール材２１および速硬化性接着剤２２を、コンクリート壁１０の壁面１１上にそのひび割れＣに沿って接着する。
【００３６】
次いで、図３（ｂ）に示すように、速硬化性接着剤２２の上部に補修材の注入治具２３を配置し、壁面１１のひび割れＣ内に壁面補修用の補修材１５を充填して、ひび割れＣ内を埋め戻すとともに壁面１１を修復する。
【００３７】
そして、その壁面補修作業中に改質層１３が形成されたコンクリート壁１０の壁面１１の特定領域に未硬化の補修材１５が付着した場合に、その補修材１５の改質層１３への浸透を抑制して、コンクリート壁１０の壁面１１における濡れ色の染みの発生を抑制する。
【００３８】
また、マスキング剤Ｌｐは、補修作業完了後、水洗い等で容易に洗浄、除去ができるため、コンクリート壁面１１を汚染することもない。
【００３９】
本実施形態の壁面補修方法においては、速硬化性接着剤２２と注入治具２３を用いて、毛細管現象を利用して低圧・低速で補修材１５を注入するが、補修材１５は、例えば、グリースポンプ、足踏み注入器、電動注入器などの別の注入方式を用いて高圧で注入してもよいし、シーリングガンで充填してもよいし、刷毛、ヘラで直接塗布してもよい。
【００４０】
次に、本実施形態の壁面補修方法およびそれに用いる前述の一実施形態のコンクリート用マスキング剤についての作用を説明する。
【００４１】
本実施形態の壁面補修方法では、マスキング剤Ｌｐをコンクリート壁１０の壁面１１に塗布してその表層部１２の含浸領域Ｚｉに含浸させると、コンクリート壁１０の壁面１１および表層部１２の多数の細孔内で所定酸濃度のマスキング剤が反応し、エポキシ系の補修材１５の浸透を抑制可能に緻密化された表層である改質層１３が形成される。
【００４２】
そして、改質層１３が形成された壁面１１の特定領域に補修材１５が付着した場合に、その付着した時点から３０分ないし２４時間の間に、補修材１５をコンクリート壁１０の壁面１１の特定領域から拭き取り除去すれば、コンクリート壁１０の壁面１１における濡れ色の染みの発生をより有効に抑制できることとなる。
【００４３】
上述のように構成された本実施形態では、マスキング剤Ｌｐの塗布による含浸領域Ｚｉに非含浸領域Ｚｄよりも緻密化された改質層１３を形成することができるので、その改質層１３上に誤って補修材１５が落下したり速硬化性接着剤２２を剥いだ注入出口等から溢れ出したりしても、その補修材１５が改質層１３内に浸透することが有効に抑制されることで、コンクリート壁１０の壁面１１における濡れ色の染みの発生が有効に抑制される。
【００４４】
また、本実施形態のマスキング剤Ｌｐは、質量％濃度が１０％ないし７０％の酸、例えばそれぞれキレート効果を有する有機酸であるクエン酸、酒石酸、リンゴ酸および乳酸のいずれかを含有するので、適度な酸性のマスキング剤Ｌｐを表層部１２の多数の細孔内に含浸させることで、キレート作用によりコンクリート中のカルシウム成分と結合させ、緻密化した改質層１３に改質することができ、補修材１５の主成分たる高粘性のエポキシ系接着剤やアクリル系接着剤に加えて、接着剤に添加される添加剤、液状成分、稀釈溶剤などの低分子量成分が表層部１２内に滲み込むのを有効に抑制することができる。
【００４５】
さらに、本実施形態では、補修材１５がエポキシ樹脂またはアクリル樹脂を主成分とする接着剤であるので、信頼性および間隙充填性の高い補修材１５を用いることとなり、安定した壁面補修が可能となる。
【００４６】
（実施例１−５および比較例１−６）
図４は、本実施形態のマスキング剤Ｌｐに含有される酸の種類、酸の濃度（％）、溶媒の組成、プライマー乾燥時間（分）および補修材１５の種類が互いに異なる実施例１−５と、マスキング剤Ｌｐの塗布がないか酸を用いない比較例１−６とを表形式で比較して示している。
【００４７】
各実施例においては、マスキング剤Ｌｐをコンクリート壁１０の壁面１１に塗布し、含浸させて、３０分乾燥させた後に、補修材１５を含浸領域Ｚｉ の特定領域内に滴下し、補修材滴下後３０分経過した後、その補修材１５を払拭した上で、補修材１５の液状成分の浸透による濡れ色の染みの発生を目視で評価した。
【００４８】
各例におけるマスキング剤の塗着方法は、刷毛Ｂでの刷毛塗りによる塗布（マスキング剤塗布量６０ｇ／ｍ２ 以上）であり、補修材の払拭方法はトルエン洗浄およびその後の水洗浄による。
【００４９】
各実施例においては、補修材１５として、エポキシ樹脂には、コニシ株式会社の商品名「Ｅ２０６Ｓ」粘度５６０ｍｍＰａ・ｓ（２３℃）、可使時間３０分±１０分（３０℃）を使用し、アクリル樹脂には、ＤＥＮＫＡ株式会社の商品名「ＤＫ５５０−０４」粘度４０００Ｐａ．ｓ（２５℃）、可使時間３０分（２５℃）を使用した。
【００５０】
また、図４に示す各例の試験結果については、濡れ色の染みがほぼ無いものを◎で、濡れ色が薄くなったものを○で、濡れ色の染みが残ったものを×で、樹脂が除去できなかったものを××で、それぞれ示している。
【００５１】
（実施例１）
マスキング剤Ｌｐに含有される酸の種類をクエン酸、その酸濃度を２０（％）、溶媒の組成を水５０：ＥＴＯＨ（ethyl alcohol；エタノール）５０、プライマー乾燥時間を３０（分）とし、補修材１５をエポキシ系接着剤とする実施例１について、補修材１５を試験対象のコンクリート壁１０の壁面１１の特定領域内に滴下してから３０分経過後に払拭して、その表面状態を観察したところ、マスキング剤不使用の場合（比較例１）と比較し、濡れ色の染みが薄くなっていた。
【００５２】
（実施例２）
マスキング剤Ｌｐに含有される酸の種類をクエン酸、その酸濃度を４０（％）、溶媒の組成を水５０：ＥＴＯＨ５０、プライマー乾燥時間を３０（分）とし、補修材１５をエポキシ系接着剤とする実施例２について、補修材１５を試験対象のコンクリート壁１０の壁面１１の特定領域内に滴下してから３０分経過後に払拭して、その表面状態を観察したところ、濡れ色の染みがほぼ見られなかった。
【００５３】
（実施例３）
マスキング剤Ｌｐに含有される酸の種類を酒石酸、その酸濃度を２０（％）、溶媒の組成を水５０：ＥＴＯＨ５０、プライマー乾燥時間を３０（分）とし、補修材１５をエポキシ系接着剤とする実施例３について、補修材１５を試験対象のコンクリート壁１０の壁面１１の特定領域内に滴下してから３０分経過後に払拭して、その表面状態を観察したところ、マスキング剤不使用の場合（比較例１）と比較し、濡れ色の染みが薄くなっていた。
【００５４】
（実施例４）
マスキング剤Ｌｐに含有される酸の種類をリンゴ酸、その酸濃度を２０（％）、溶媒の組成を水５０：ＥＴＯＨ５０、プライマー乾燥時間を３０（分）とし、補修材１５をエポキシ系接着剤とする実施例４について、補修材１５を試験対象のコンクリート壁１０の壁面１１の特定領域内に滴下してから３０分経過後に払拭して、その表面状態を観察したところ、マスキング剤不使用の場合（比較例１）と比較し、濡れ色の染みが薄くなっていた。
【００５５】
（実施例５）
マスキング剤Ｌｐに含有される酸の種類をクエン酸、その酸濃度を２０（％）、溶媒の組成を水５０：ＥＴＯＨ５０、プライマー乾燥時間を３０（分）とし、補修材１５をアクリル系接着剤とする実施例５について、補修材１５を試験対象のコンクリート壁１０の壁面１１の特定領域内に滴下してから３０分経過後に払拭して、その表面状態を観察したところ、マスキング剤不使用の場合（比較例６）と比較し、樹脂を除去することが可能であり、濡れ色の染みが薄くなっていた。
【００５６】
（比較例１）
マスキング無しで、補修材１５をエポキシ系接着剤とする比較例１について、補修材１５を試験対象のコンクリート壁１０の壁面１１に滴下してから３０分経過後に払拭して、その表面状態を観察したところ、濡れ色の染みが残っていた。
【００５７】
（比較例２）
マスキング無しで、水洗浄するとともに、水の乾燥時間を３０（分）とし、補修材１５をエポキシ系接着剤とする比較例２について、補修材１５を試験対象のコンクリート壁１０の壁面１１に滴下してから３０分経過後に払拭して、その表面状態を観察したところ、濡れ色の染みが見られた。
【００５８】
（比較例３）
マスキング剤Ｌｐに重曹を含有させ、そのアルカリ濃度を５（％）、溶媒の組成を水５０：ＥＴＯＨ５０、プライマー乾燥時間を３０（分）とし、補修材１５をエポキシ系接着剤とする比較例３について、補修材１５を試験対象のコンクリート壁１０の壁面１１の特定領域内に滴下してから３０分経過後に払拭して、その表面状態を観察したところ、濡れ色の染みが見られた。
【００５９】
（比較例４）
マスキング剤Ｌｐに含有される酸の種類をクエン酸、その酸濃度を３（％）、溶媒の組成を水５０：ＥＴＯＨ５０、プライマー乾燥時間を３０（分）とし、補修材１５をエポキシ系接着剤とする比較例４について、補修材１５を試験対象のコンクリート壁１０の壁面１１の特定領域内に滴下してから３０分経過後に払拭して、その表面状態を観察したところ、濡れ色の染みが見られた。
【００６０】
（比較例５）
マスキング剤Ｌｐに含有される酸の種類を塩酸、その酸濃度を３（％）、溶媒の組成を水５０：ＥＴＯＨ５０、プライマー乾燥時間を３０（分）とし、補修材１５をエポキシ系接着剤とする比較例５について、補修材１５を試験対象のコンクリート壁１０の壁面１１の特定領域内に滴下してから３０分経過後に払拭して、その表面状態を観察したところ、濡れ色の染みが見られた。
【００６１】
（比較例６）
マスキング無しで、補修材１５をアクリル系接着剤とする比較例６について、補修材１５を試験対象のコンクリート壁１０の壁面１１に滴下してから３０分経過後に払拭して、その表面状態を観察したところ、補修材がコンクリート壁面１１に完全に接着し、除去ができなかった。
【００６２】
図４に示した実施例１−５の評価結果から明らかなように、濡れ色の染みの発生を有効に抑制できない比較例１−６に対し、本発明の各実施例では、コンクリ−ト壁１０の壁面１１における濡れ色の染みの発生を有効に抑制可能なコンクリート用マスキング剤を提供でき、濡れ色の染みの発生を有効に抑制可能でかつ安定した壁面補修が可能な壁面補修方法を実現できる。
【００６３】
また、各実施例１−５に示すように、マスキング剤Ｌｐに用いる酸の種類は、有機酸であることが好ましく、有機酸の中でもクエン酸のようにキレート効果を有する有機酸であることが好ましい。その酸の種類に応じて酸濃度や乾燥時間、溶媒の組成を適宜設定できることはいうまでもないが、酸濃度は１０％以上ないし７０％であることが好ましい。
【００６４】
補修材１５がコンクリート壁１０の壁面１１に付着し得る作業からその補修材１５を払拭するまでの乾燥時間は、上述の実施形態では３０分ないし２４時間の間の所定時間としたが、その範囲から外れる乾燥時間を設定できることも勿論である。
【００６５】
さらに、補修材１５としては、エポキシ樹脂またはアクリル樹脂を主成分とする接着剤としたが、本発明における補修材は、特にこれらの樹脂に限定されるものではない。
【００６６】
前述の実施形態では、含浸領域Ｚｉがひび割れＣに沿う略一定幅のものとして図示したが、注入口設定のための速硬化性接着剤２２の近傍領域のみでもよいし、図２に示すより十分に幅広い領域としてもよいことはいうまでもない。
【００６７】
以上説明したように、本発明は、補修材がコンクリート面に付着しても、補修材の液状成分によりコンクリート面に濡れ色の染みが生じるのを有効に抑制することができるコンクリート用マスキング剤および壁面補修方法を提供できるものである。かかる本発明は、コンクリート面に塗着するコンクリート用マスキング剤およびそれを用いる壁面補修方法全般に有用である。
【符号の説明】
【００６８】
１０  コンクリート壁
１１  壁面（コンクリート面、表面）
１２  表層部
１３  改質層
１４  補修対象部位
１５  補修材
２１  蓋状シール材
２２  速硬化型接着剤
２３  注入治具
Ｂ  刷毛
Ｃ  ひび割れ（補修対象部位）
Ｌｐ  マスキング剤（コンクリート用マスキング剤）
Ｚｄ  非含浸領域
Ｚｉ  含浸領域 
【図１】
2019034861.tif 000003
【図２】
2019034861.tif 000004
【図３】
2019034861.tif 000005
【図４】
2019034861.tif 000006